Сухая строительная смесь для приготовления торкрет-раствора
DRY CONSTRUCTION MIX FOR THE GUNNED MORTAR PREPARATION

Изобретение относится к производству строительных материалов, а именно к приготовлению сухих смесей, и может быть использовано в строительстве - монолитном домостроении для изготовления стеновых конструкций методом мокрого торкретирования.
Наиболее близким техническим решением является смесь для теплоизоляционноого торкрет-штукатурного покрытия включающая портландцемент, вспененные гранулы полистерола и воду. SU 1544748 A1 С04В 28/04. Недостатками являются долгое время схватывания, высокий процент отскока раствора от поверхности обрабатываемого основания, низкие показатели прочности на сжатие, усадочная деформация.
Технической задачей данного изобретения является приготовление и нанесение раствора механизированным способом под давлением методом штукатурного торкретирования на теплоизоляционный минеральный материал с полным отсутствием отскока раствора от него, при этом устойчивость раствора позволяет формировать вертикальный слой наносимый на теплоизоляционный материал толщиной от 60 мм до 100 мм за одно нанесение, время твердения раствора 3-3,5 часа.
Техническая задача и промышленное применение данного изобретения обеспечиваются тем, что сухая строительная торкрет смесь для приготовления раствора содержит гипсовое вяжущее, муку известняковую, перлит, известь гидратную, модифицирующую добавку, волокно полипропиленовое при следующем соотношении компонентов, мас. %:
полуводный гипс Г-5Б II или ангидрид или их смесь
53,0-70,0
волокно пропиленовое длинной 6-12 мм
0,1-0,2
мука известняковая
12,8-24,0
перлит
0,1-1,3
известь гидратная
1,0-1,5
модифицирующая добавка
16,0-20,0
2
при этом модифицирующая добавка имеет удельную поверхность 1000-10000 м/кг, средний размер частиц не более 50 мкм, гидравлическую активность не менее 1 мг/г и содержит, мас. %:
гидравлическое вяжущее
77,8-82,2
активная минеральная добавка
6,0-9,0
(с высокой пуццолановой активностью)
микроволокно целлюлозное
0,6-1,0
эфир целлюлозы (МГЭЦ, МГПЦ, ЭГЭЦ)
0,7-1,0
регулятор сроков схватывания
10,5-11,2
диспергатор неионогенный ПАВ насыщенный эфир с оксидом этилена
0,1 сверх 100
стабилизатор
0,01-0,2 сверх 100
Причем в качестве: гипсового вяжущего используют гипс полуводный Г-5БII или ангидрит или их смесь в любой пропорции.
Мука известняковая с остатком на сите 0,63 не более 1%.
Волокно полипропиленовое, либо стекловолокно с длиной волокна 6-12 мм.
Перлит вспученный марки М-75.
Известь гидратная с содержание активных CaO+MgO не менее 60%.
Гидравлическое вяжущее содержит одну из следующих составляющих или смешанные в любой пропорции: портландцемент любой разновидности, белый цемент, цветной цемент, глиноземистый цемент, гидравлическую известь.
Активный минеральный компонент содержит одну из следующих составляющих или смешанные в любой пропорции: золу-унос, золу рисовой шелухи, золу гречневой шелухи, золу и шлаки ТЭЦ, доменные шлаки, керамическую пыль, отходы производства керамических изделий, метакаолин, мелкий кварцевый песок, микрокремнезем, пемзу, стеклянный бой, кремнегель, туф, диатомит обожженный, белую сажу, аэросил, отходы производства соединений алюминия - остатки эпокситов, содержащие глинистые частицы и аморфный кремнезем.
Регулятором сроков схватывания и твердения в заявленном изобретении могут быть замедлитель твердения гипса - натуральная винная кислота, лимонная кислота, яблочная кислота, клей казеиновый.
В качестве стабилизатора используют крахмалы и их модифицированные производные эфиры. В частности модифицированные эфиры крахмала кукурузы и картофеля.
В качестве эфира целлюлозы используют метилгидроксиэтилцеллюлозу, метилгидроксипропилцеллюлозу, этилцеллюлозу, карбоксиметилцеллюлозу, гидроксиметилпропилцеллюлозу с вязкостью 2% раствора 15000-70000 мПа⋅с по Брукфильду.
В качестве диспергатора используют неионогенный ПАВ, насыщенный жирный спирт с оксидом этилена.
Микроволокно используют в виде целлюлозного волокна не растворимого в воде, длиной 100-500 мкм с содержанием целлюлозы более 80%.
2
При этом модифицирующая добавка имеет удельную поверхность 1000-10000 м/кг, средний размер частиц не более 50 мкм, гидравлическую активность не менее 1 мг/г.
Сухая строительная торкрет смесь для приготовления раствора готовится путем перемешивания сухих компонентов входящих в состав в обычном смесителе принудительного действия, а производство добавки для модификации гипсовых вяжущих, строительных растворов и бетонов на их основе включает два этапа. Сначала отдозированные компоненты добавки предварительно перемешиваются в смесителе принудительного действия. На втором этапе полученную смесь подают в смеситель-активатор центробежно-ударного типа непрерывного действия, например СЦУ-450.
Приготовление раствора на основе сухой строительной торкрет смеси для приготовления раствора осуществляют на смесительном растворонасосе предназначенного для непрерывного приготовления раствора из сухих строительных смесей, транспортировки и нанесения раствора на обрабатываемую поверхность.
Для иллюстрации примеры конкретного получения на основе сухой строительной торкрет смеси для приготовления раствора, содержащей гипсовое вяжущее Г-5 БII. мука известняковая, перлит вспученный М-75, гидратная известь, модифицирующая добавка, волокно полипропиленовое 6-12 мм. приведены в таблице №1.
Испытания проводились в соответствии с ГОСТ 31376-2008. ГОСТ 31377-2008, ГОСТ 28013-98. Приготовление и нанесение растворов на основе сухой строительной торкрет смеси для приготовления раствора осуществлялось с помощью смесительного растворонасоса марки m-tec. Результаты испытаний образцов приведены в таблице 2.